(57)【特許請求の範囲】
【請求項１】
（メタ）アクリル酸エステルモノマー(a)30〜65重量％、そのモノマー(a)に溶解もしくは膨潤する重合体(b) ５〜30重量％、ウレタンポリ（メタ）アクリレート(c)10〜60重量％、融点が40〜80℃のパラフィンワックス(d)0.5〜２重量％、およびシランカップリング剤(e)0.1〜５重量％からなる排水性舗装用塗料組成物。
【請求項２】
骨材100重量部に対し、請求項１記載の排水性舗装用塗料組成物５〜20重量部を配合してなる排水性舗装面形成用組成物。
【発明の詳細な説明】
【０００１】
【産業上の利用分野】
本発明は、公園、歩道、駐車場あるいは車道等のアスファルト舗装部、コンクリート舗装部の表層部に、排水機能を付与させた舗装面を形成しうる塗料組成物に関するものであり、とくに、薄膜でも硬化性、施工性に優れ、かつ、耐久性、耐候性良好な排水性能を備えた舗装面を形成しうる塗料組成物に関するものである。
【０００２】
【従来の技術】
従来、公園、歩道、駐車場あるいは車道等の舗装材としては、アスファルト、コンクリートが用いられており、この舗装材より形成した舗装面は、優れた撥水性、弾力性、耐衝撃性を有し、基材に対する粘着性も良好で、しかも安価に大量供給しうる舗装材であることから、優れた舗装材として広く使用されている。しかしながら、近年、この舗装材にて公園や歩道に形成した舗装面に生ずる水たまりをなくすことや、景観の改善、舗装面の明色化、照り返し防止能を付与する目的で、アスファルトやコンクリートの舗装面の表層部に多量の骨材を塗料組成物を混合した組成物にて排水層を形成し、排水層中の多数の骨材粒子間に間隙を形成せしめ、その間隙内部に水を容易に浸透させる方法が提供されている。
【０００３】
また、車道においても水はねや、ハイドロプレーニング現象を低減する目的で同様なものが提供されている。これらの舗装面の形成に用いられる塗料組成物としては、その成分の違いにより、アスファルト系樹脂、エポキシ系樹脂、アクリル系樹脂がよく知られている。なかでもアスファルト系樹脂は安価で大量供給できること、撥水性、耐衝撃性舗装面を形成でき、舗装面の基材に対する粘着性は優れているが、高温下において剛性が低下しやすく、その排水性が低下しやすいこと、また、骨材間の結合強度が弱いため、自動車のタイヤなどの摩擦力により骨材が舗装面より取れてしまう現象が発生するとともに、太陽光線や酸素の作用を受け劣化しやすい難点がある。
【０００４】
エポキシ系樹脂は骨材との密着性がよく、耐水性にも優れているが、耐候性が劣るとともに、５℃以下のような低温下で舗装面を施工すると、この組成物より形成した舗装面の硬化時間が著しく遅く、現場施工性が悪いという難点がある。
【０００５】
アクリル系樹脂より形成した舗装面は５℃以下の低温下でも、短時間で硬化するという特徴を有しており、現場施工性に優れ、得られる舗装面の耐候性も優れているが、骨材に対する塗料組成物の混合量を低減させたものにて舗装面を形成すると骨材の表面に形成される塗膜は薄膜となり、空気中の酸素による硬化阻害を受け、排水性舗装表面の硬化が不十分なものとなったり、得られる排水舗装面の内部または底部が硬化しないという難点があった。
【０００６】
【発明が解決しようとする課題】
本発明の目的は、公園、歩道あるいは車道等のアスファルトやコンクリート舗装の表層部に、排水機能を付与した舗装部を形成させうる塗料組成物であり、従来不可能と考えられていた薄膜でも十分な硬化性を有し、短時間で硬化するという優れた施工性を有するとともに、耐久性、耐候性に優れた排水性舗装面を形成しうる塗料組成物を提供することにある。
【０００７】
【課題を解決するための手段】
すなわち、本発明の特徴は、アスファルト、コンクリート等の表層部に骨材と塗料組成物との混合物を一定厚さに積層、硬化せしめ、排水機能を付与した舗装面を形成するに際し、（メタ）アクリル酸エステルモノマー(a)（以下、成分(a)という）30〜65重量％、成分(a)に溶解もしくは膨潤する重合体(b)（以下、成分(b)という）５〜30重量％、ウレタンポリ（メタ）アクリレート(c)（以下、成分(c)という）10〜60重量％、融点が40〜80℃のパラフィンワックス(d)（以下、成分(d)という）0.5〜２重量％、およびシランカップリング剤(e)（以下、成分(e)という）0.1〜５重量％からなる排水性舗装用塗料組成物（以下、塗料組成物という）、および骨材100重量部に対し、前述した塗料組成物５〜20重量部を配合してなる排水性舗装面形成用組成物（以下、排水舗装用組成物という）にある。
【０００８】
本発明に用いられる成分(a)の具体例としては、例えば、（メタ）アクリル酸メチル、（メタ）アクリル酸エチル、（メタ）アクリル酸プロピル、（メタ）アクリル酸−n-ブチル、（メタ）アクリル酸−t-ブチル、（メタ）アクリル酸−2-エチルヘキシル、（メタ）アクリル酸−n-ノニル、（メタ）アクリル酸シクロヘキシル、（メタ）アクリル酸ベンジル、（メタ）アクリル酸メトキシエチル、（メタ）アクリル酸エトキシエチル、（メタ）アクリル酸テトラヒドロフリフラル、（メタ）アクリル酸−2-ヒドロキシエチル、（メタ）アクリル酸−2-ヒドロキシプロピル、（メタ）アクリル酸−4-ヒドロキシブチル、（メタ）アクリル酸等の（メタ）アクリル酸モノマー、エチレングリコールジ（メタ）アクリレート、1,3-ブチレングリコールジ（メタ）アクリレート等のアルカンジオールジ（メタ）アクリレート、ジエチレングリコールジ（メタ）アクリレート、ジプロピレングリコールジ（メタ）アクリレート等のポリオキシアルキレングリコールジ（メタ）アクリレート、トリメチロールプロパントリ（メタ）アクリレート、ペンタエリスリトールテトラ（メタ）アクリレート、ジペンタエリスリトールヘキサ（メタ）アクリレート等が挙げられる。
【０００９】
成分(a)としては、成分(b)を溶解ないし膨潤させうること、本発明の組成物の塗工作業性を良好なものとするとの観点から、（メタ）アクリル酸アルキルエステル、とくに（メタ）アクリル酸メチル、（メタ）アクリル酸−n-ブチル、メタアクリル酸−2-エチルヘキシル、アクリル酸−2-エチルヘキシルを用いることが望ましい。
【００１０】
成分(a)の使用量は、本発明の塗料組成物中30〜65重量％で用いられ、好ましくは36〜60重量％である。この範囲の割合で成分(a)を含む本発明の塗料組成物は成分(b)の溶解性、膨潤性も良好であり、得られる塗料組成物の塗工作業性も良好なものとなる。
【００１１】
成分(b)は成分(a)に溶解もしくは膨潤可能な重合体、共重合体であり、本発明の塗料組成物を粘度調節し、この組成物を用いて形成した舗装面の硬化時間の短縮、この組成物より形成する塗膜の耐久性向上を目的として用いられるものである。
この好適な成分(b)の例としては、例えば、（メタ）アクリル酸メチル、（メタ）アクリル酸エチル、（メタ）アクリル酸−n-ブチル等の（メタ）アクリル酸アルキルエステルの単独重合体、または共重合体が挙げられる。
本発明の塗料組成物の硬化性、作業性を良好にするという観点から、成分(b)は、好ましくは、ガラス転移温度（Tg）が50℃以上、重量平均分子量（Mw）が30,000〜90,000の範囲なる特性を備えた重合体である。ガラス転移温度（Tg）が50℃以上、重量平均分子量（Mw）が30,000〜90,000なる重合体を用いて得られる本発明の塗料組成物は、その硬化性が良好であり、適切な粘度を有しているため、その作業性は極めて良好である。
【００１２】
成分(b)の使用量は、本発明の塗料組成物中５〜30重量％で用いられ、好ましくは10〜30重量％の範囲である。
成分(b)を多く含む組成物から形成した舗装部はその硬化時間を短縮することができるが、組成物の可使時間が短くなりすぎ、その作業性が悪くなる。また、逆に、成分(b)の使用量が少ない組成物は、その硬化性が悪くなる。
【００１３】
本発明の塗料組成物に用いる成分(c)は特に限定されないが、例えば１分子中に２個以上のイソシアネート基を有するポリイソシアネートと、１分子中に２個以上の水酸基を有するポリオールと、水酸基含有（メタ）アクリレートとを公知の方法で反応して得られるものが挙げられる。
【００１４】
用い得る１分子中に２個以上のイソシアネート基を有するポリイソシアネートとしては、例えば、2,4-トリレンジイソシアネート、2,6-トリレンジイソシアネート、ジフェニルメタン−4,4'−ジイソシアネート、ジシクロヘキシルメタン−4,4'−ジイソシアネート、ヘキサメチレンジイソシアネート、テトラメチレンジイソシアネート、フェニレンジイソシアネート、キシリレンジイソシアネート、テトラメチルキシリレンジイソシアネート、イソホロンジイソシアネート等や、該化合物と水やトリメチロールプロパン等とのアダクト化合物や三量体環化合物等がある。
【００１５】
１分子中に２個以上の水酸基を有するポリオールとしては、例えば、ポリエチレングリコール、ポリプロピレングリコール、ポリテトラメチレングリコール、ポリヘキサメチレングリコール等のポリアルキレングリコール類、あるいは、例えば、エチレンオキサイド、プロピレンオキサイド、テトラヒドロフラン等のアルキレンオキサイドを例えば、エチレングリコール、プロピレングリコール、1,3-ブタンジオール等の多価アルコールに付加して得られるポリエーテルポリオール類や、例えば、フタル酸、イソフタル酸、テトラヒドロフタル酸、コハク酸、マレイン酸、フマール酸、アジピン酸、セバシン酸、トリメリット酸等の多塩基酸やその無水物と、エチレングリコール、プロピレングリコール、1,3-ブタンジオール等の多価アルコールとの縮合反応により得られるポリエステルポリオール、上記多価アルコールとカージュラーＥ（シェル化学社製）、n-ブチルグリシジルエーテル、アリルグリシジルエーテル等のエポキシ化合物と上記多塩基酸との反応によって得られるポリエステルポリオール等が挙げられる。
【００１６】
水酸基含有（メタ）アクリレートとしては、2-ヒドロキシエチル（メタ）アクリレート、2-ヒドロキシプロピル（メタ）アクリレート、4-ヒドロキシブチル（メタ）アクリレート、ε−カプロラクトン−β−ヒドロキシエチル（メタ）アクリレート付加物等が挙げられる。
【００１７】
成分(c)として好ましいものは、１分子中に２個以上のイソシアネート基を有するポリイソシアネートとしてイソホロンジイソシアネート、ジシクロヘキシルメタン−4,4'−ジイソシアネート、テトラメチルキシリレンジイソシアネートより選ばれる少なくとも１種のポリイソシアネートを用い、１分子中に２個以上の水酸基を有するポリオールとしてポリカプロラクトンジオール、ポリテトラメチレンエーテルグリコールより選ばれるものを用い、水酸基含有（メタ）アクリレートとして、2-ヒドロキシエチル（メタ）アクリレートを用いて得たウレタンポリ（メタ）アクリレート類である。
【００１８】
成分(c)の使用量は、本発明の塗料組成物中10〜60重量％、好ましくは15〜60重量％の範囲である。この範囲の割合で成分(c)を含む本発明の塗料組成物は、硬化性、塗工作業性が良好で、かつ、耐久性に優れた舗装面を得ることができる。
成分(c)を合成するための反応としては、一般に用いられるウレタン化反応を用いることができる。例えば、ジラウリン酸−n-ブチル錫等の錫系の触媒を用いて、前記三成分（１分子中に２個以上のイソシアネート基を有するポリイソシアネート、１分子中に２個以上の水酸基を有するポリオール、および水酸基含有（メタ）アクリレート）の混合物を室温から80℃の温度で混合攪拌することで、容易に目的とするウレタンポリ（メタ）アクリレートを得ることができる。この反応は無溶剤でも行うことができ、また、イソシアネートに不活性な溶媒またはモノマー中でも行うことができる。
【００１９】
成分(d)は、融点が40〜80℃のものであり、本発明の塗料組成物より形成した塗膜の硬化時の表面硬化性を向上させる。使用されるパラフィンワックスとしては、融点の異なる二種以上のパラフィンワックスを併用することが好ましい。
成分(d)の使用量は、本発明の塗料組成物中 0.5〜２重量％の範囲である。この範囲の割合で成分(d)を含む本発明の塗料組成物より形成した塗膜は空気中の酸素による硬化阻害もなく、その硬化性は良好であり、優れた性能を備えた舗装面を形成することができる。
【００２０】
また、本発明の塗料組成物には、骨材の密着性を付与する目的でシランカップリング剤を添加する。シランカップリング剤としては公知のいかなるものでも用いることができ、例えば、ビニルトリクロルシラン、ビニルトリス（β−メトキシエトキシ）シラン、γ−メタクロキシプロピルトリメトキシシラン、β−（3,4-エポキシシクロヘキシル）エチルトリメトキシシラン、γ−グリシドキシプロピルトリメトキシシラン、γ−メルカプトプロピルトリメトキシシラン等が例示できる。これらシランカップリング剤は本発明の塗料組成物中 0.1〜５重量％なる割合で用いる。
【００２１】
本発明の塗料組成物を硬化させるには、重合開始剤と促進剤の組合せによる公知のレドックス触媒を用いて硬化させることができる。重合開始剤としてはジアシルパーオキサイド、アルキルパーオキサイド、ケトンパーオキサイド、アゾ化合物等が使用できるが、ジアシルパーオキサイドが好ましく、とくにベンゾイルパーオキサイドが好適である。
促進剤としては、第三級アミンが好ましく、具体的には、N,N-ジメチルアニリン、N,N-ジメチル−p-トルイジン、N,N-ジエチル−p-トルイジン、N,N-ジ（ヒドロキシエチル）−p-トルイジン、N,N-ジ（2-ヒドロキシプロピル）−p-トルイジン等の一種または二種以上の組合せが望ましい。
【００２２】
本発明に用いる塗料組成物には、必要に応じて、ベンゾトリアゾール誘導体等の紫外線吸収剤、ヒンダートアミン系光安定剤、酸化防止剤、ハイドロキノン等の重合禁止剤、消泡剤、レベリング剤、アエロジル等のチクソトロピック性付与剤、炭酸カルシウム等の耐湿顔料、酸化クロム、ベンガラ等の無機顔料、フタロシアニンブルー等の有機顔料等を任意の割合で添加することができる。また、塗膜に柔軟性を付与させる目的で、ジオクチルフタレート、ジイソブチルアジペート、トリ−2-エチルヘキシルトリメテート、ジブチルマレエート、塩素化パラフィン、エポキシ化大豆油等に代表される可塑剤を添加してもよい。
【００２３】
本発明の排水舗装用組成物は、前述した塗料組成物と骨材を配合してなる。ここで用いられる骨材としては、とくに限定されるものではなく、粘土を高温焼成した球状セラミック、天然石、砕石等いかなるものでも用いることができ、これらの骨材は単独で、あるいは任意の割合で混合して用いてもよい。その中でも、排水性舗装面の仕上がり外観の点から、用いる骨材の最大粒子径が舗装面の施工厚みの１／２以下の粒子径のものを用いるのが好ましい。
【００２４】
本発明の排水舗装用組成物は、骨材 100重量部に対して塗料組成物５〜20重量部の範囲で添加される。このような配合割合であれば、骨材と塗料組成物との混合性がよく、それらが分離することなく、その施工性は良好であり、良好な性能を備えた排水性舗装面を形成することができる。より好ましくは５〜10重量部の範囲である。
【００２５】
【実施例】
以下、本発明を製造例、実施例、比較例を挙げ、具体的に説明する。とくに断りのない限り、本発明はこれらの例に限定されるものではない。なお、実施例中の部はすべて重量部を示す。また、評価結果を表１に示した。
【００２６】
［ウレタンポリ（メタ）アクリレートの製造例１］
攪拌機、温度計、冷却管付きの１リットルフラスコにテトラメチルキシリレンジイソシアネート 248ｇ（１モル）、ポリカプロラクトンジオール 420ｇ（ 0.8モル）、メタクリル酸メチル 244ｇ、ジラウリル酸ジ−n-ブチル錫0.21ｇを加え、60℃で４時間反応した後、さらに2-ヒドロキシエチルアクリレート58ｇ（ 0.5モル）、ハイドロキノンモノメチルエーテル0.01ｇを加え、60℃で６時間反応し、イソシアネート反応率が98％であることを確認した後、反応を停止し、メタクリル酸メチルを25重量％含有するウレタンジアクリレート UA-1 を得た。
【００２７】
［ウレタンポリ（メタ）アクリレートの製造例２］
製造例１と同様の装置にイソホロンジイソシアネート 222.3ｇ（１モル）、ポリテトラメチレンエーテルグリコール 438ｇ（ 0.5モル）、メタクリル酸メチル264ｇ、ジラウリン酸ジ−n-ブチル錫0.24ｇを加え、60℃で４時間反応した後、さらに2-ヒドロキシエチルメタアクリレート 130ｇ（１モル）、ハイドロキノンモノメチルエーテル0.02ｇを加え、以下、製造例１と同様にし、メタクリル酸メチルを25重量％含有するウレタンジメタアクリレート UA-2 を得た。
【００２８】
［ウレタンポリ（メタ）アクリレートの製造例３］
製造例１と同様の装置に、ジシクロヘキシルメタン−4,4'−ジイソシアネート265ｇ（１モル）、ポリテトラメチレンエーテルグリコール 438ｇ（ 0.5モル）、メタクリル酸メチル 278ｇ、ジラウリン酸ジ−n-ブチル錫0.21ｇを加え、60℃で４時間反応させた後、さらに2-ヒドロキシエチルメタアクリレート 130ｇ（１モル）、ハイドロキノンモノメチルエーテル0.02ｇを加え、以下製造例１と同様にし、メタクリル酸メチルを25重量％含有するウレタンジメタアクリレート UA-3 を得た。
【００２９】
［実施例１］
攪拌機、温度計、冷却管付きの１リットルフラスコにメタクリル酸メチル30部、メタクリル酸−n-ブチル20部、ウレタンジアクリレート UA-1 を20部、γ−メタクリロキシプロピルトリメトキシシラン３部、融点 115°Ｆのパラフィンワックス 0.5部、融点 130°Ｆのパラフィンワックス 0.5部、N,N-ジ（2-ヒドロキシプロピル）−p-トルイジン１部、ハイドロキノン 0.005部を加え、攪拌しながらメタクリル酸メチル／メタクリル酸−n-ブチル＝40／60共重合体（Tg＝50℃、Mw＝60,000）30部を徐々に加え、全量投入後、60℃、２時間加熱、溶解した後、冷却し、塗料組成物を得た。得られた塗料組成物８部にカドックスB-CH50［化薬アクゾ（株）製、ベンゾイルパーオキサイド（純度50％品）］0.24部を加え、さらに３〜５mmサイズの天然石を 100部加え、混合攪拌し、コンクリート上に歩道用として、排水舗装層が１cm厚となるよう施工し、その性能の評価結果を表１に示した。
【００３０】
［実施例２］
実施例１と同様の装置にメタクリル酸メチル34部、アクリル酸−2-エチルヘキシル20部、ウレタンジアクリレート UA-1 16部と、メタクリル酸メチル／メタクリル酸−n-ブチル＝60／40共重合体（Tg＝66℃、Mw＝40,000）30部を徐々に加え、他は実施例１と同様にして全量投入後、60℃、２時間加熱、溶解し、冷却することにより塗料組成物を得た。得られた塗料組成物８部に触媒としてカドックスB-CH50［化薬アクゾ（株）製］0.24部を加え、さらに骨材としてセラリュウ（香蘭社製、最大粒径３mmの球状セラミック）を 100部加え、混合攪拌し、コンクリート上に歩道用として、排水舗装層が１cm厚となるよう施工し、その性能の評価結果を表１に示した。
【００３１】
［実施例３］
実施例１と同様の装置にメタクリル酸メチル25部、メタクリル酸−2-エチルヘキシル20部、ウレタンジアクリレート UA-1 を40部、γ−メタクリロキシプロピルトリメトキシシラン１部、融点 115°Ｆのパラフィンワックス 0.5部、融点 130°Ｆのパラフィンワックス 0.5部、N,N-ジ（2-ヒドロキシプロピル）−p-トルイジン 1.5部、ハイドロキノン 0.005部を加え、攪拌しながらメタクリル酸メチル／アクリル酸−n-ブチル＝92.5／7.5 共重合体（Tg＝87℃、Mw＝60,000）15部を徐々に加え、全量投入後、60℃、２時間加熱、溶解した後、冷却し、塗料組成物を得た。得られた塗料組成物８部にカドックスB-CH50［化薬アクゾ（株）製］0.24部を加え、さらに砕石６号を 100部加え、混合攪拌し、アスファルト上に車道用として、排水舗装層が４cm厚となるよう施工し、その性能の評価結果を表１に示した。
【００３２】
［実施例４］
メタクリル酸メチル25部、アクリル酸−2-エチルヘキシル20部、ウレタンジメタアクリレート UA-2 40部を用いる他は実施例３と同様にして排水舗装用組成物を作り、同様にして排水舗装層を形成し、その性能の評価結果を表１に示した。
【００３３】
［比較例１］
実施例１で用いたウレタンジアクリレート UA-1 の代わりに、トリエチレングリコールジメタアクリレート15部を用いる他は実施例１と同様にして排水舗装層を形成し、その性能の評価結果を表１に示した。
【００３４】
［比較例２］
実施例１と同様の装置にメタクリル酸メチル20部、アクリル酸−2-エチルヘキシル20部、トリメチロールプロパントリメタアクリレート10部、メタクリル酸メチル／メタクリル酸−n-ブチル＝60／40共重合体（Tg＝66℃、Mw＝40,000）50部を用いる他は、実施例２と同様にして排水舗装層を形成し、その性能の評価結果を表１に示した。
【００３５】
［比較例３］
実施例１と同様の装置にメタクリル酸メチル55部、ペンタエリスリトールテトラアクリレート20部、メタクリル酸メチル／アクリル酸−n-ブチル＝92.5／7.5共重合体（Tg＝87℃、Mw＝60,000）25部を用いる他は、実施例３と同様にして排水舗装層を形成し、その性能の評価結果を表１に示した。
【００３６】
［比較例４］
実施例３で用いた塗料組成物からパラフィンワックスを除去する以外は実施例３と同様にして排水舗装層を形成し、その性能の評価結果を表１に示した。
【００３７】
［比較例５］
実施例３で用いた塗料組成物からγ−メタクリロキシプロピルトリメトキシシランを除去する以外は実施例３と同様にして排水舗装層を形成し、その性能の評価結果を表１に示した。
【００３８】
［比較例６］
実施例１と同様の装置にメタクリル酸メチル55部、アクリル酸−2-エチルヘキシル25部、ウレタンジアクリレート UA-1 ５部、メタクリル酸メチル／メタクリル酸−n-ブチル＝40／60共重合体（Tg＝50℃、Mw＝60,000）15部を用いる他は、実施例３と同様にして舗装層を形成し、その性能を評価した結果を表１に示した。
【００３９】
［比較例７］
実施例１と同様の装置にメタクリル酸メチル10部、アクリル酸−2-エチルヘキシル５部、ウレタンジアクリレート UA-1 75部、メタクリル酸メチル／メタクリル酸−n-ブチル＝60／40共重合体（Tg＝65℃、Mw＝40,000）10部を用いる他は、実施例２と同様にして組成物を得たが、その粘度が高く、その後の塗装作業ができなかった。
【００４０】
【表１】
0003605433.tif 000002
表１中に示した舗装面の水の浸透性は、次のごとくして測定した。
浸透性：JIS A 5403（石綿スレート）に規定されている内径35mm、高さ 300mmのガラス管を図１に示すようにセットした後、試験体表面から 250mmの高さに相当する水（約 240ml）を素早くガラス管に入れ、水が全部浸透するまでの時間をストップウォッチで測定し、これを浸透時間とした。
指触乾燥性：室温20℃、舗装面施工後、20℃１時間放置後の指触乾燥度より判定。
曲げ強度、圧縮強度：JIS R 5201に準じて測定した。
接着強度：建研式接着強度試験法にて測定した。
耐候性：舗装面の屋外暴露１カ月後の目視判定。
耐水性：舗装面を20℃の水中に１ケ月浸漬後の状態を目視判定。
【００４１】
【発明の効果】
本発明の塗料組成物に骨材を混合したものを、アスファルトやコンクリート等の表層部に一定厚さに積層、硬化させることにより、排水機能を備えた舗装面を形成させることができる。また、従来不可能と考えられていた薄膜でも十分な硬化性を有し、短時間で硬化するという優れた施工性を有するとともに、耐久性、耐候性に優れた排水性舗装面を形成しうる組成物を提供できる。
【図面の簡単な説明】
【図１】排水性舗装面の水の浸透性を測定する試験法の概略図である。
【符号の説明】
１  ・・・・・・  試験体（排水性舗装層）
２  ・・・・・・  ガラス管
３  ・・・・・・  ガラス管シール部
４  ・・・・・・  舗装面支持台
【図１】
0003605433.tif 000003